"水性溶媒中にアクリル系ポリマーpAXとアクリル系ポリマーpAYとを含む水分散型粘着剤組成物であって、前記ポリマーpAXと前記ポリマーpAYとの質量比は100:6~100:35であり、前記ポリマーpAXは、該ポリマーを構成するモノマーの総量を100質量として、アルキル基の炭素原子数が2~18であるアルキルメタアクリレートM1Xを60~99.5質量、官能基含有モノマーM2Xを0.5~12質量含む共重合組成を有し、前記ポリマーpAYは、重量平均分子量Mwが1×103~50×103であり、該ポリマーを構成するモノマーの総量を100質量として、アルキル基の炭素原子数が2~18であるアルキルメタアクリレートM1Yを60~95質量、官能基含有モノマーM2Yを5~40質量含む共重合組成を有し、前記ポリマーpAXを構成するアルキルメタアクリレートM1Xの組成から算出される溶解度パラメータをSPXとし、前記ポリマーpAYを構成するアルキルメタアクリレートM1Yの組成から算出される溶解度パラメータをSPYとしたとき、SPYとSPXとの差の絶対値|SPY-SPX|として定義される溶解度差ΔSPが0.25cal/cm31/2以上である、水分散型粘着剤組成物。前記モノマーM2Yは、カルボキシル基含有モノマーの少なくとも一種を含む、請求項1に記載の水分散型粘着剤組成物。前記モノマーM2Yは、アクリル酸およびアクリル酸ダイマーの少なくとも一方を含む、請求項1または2に記載の水分散型粘着剤組成物。前記ポリマーpAXは、テトラヒドロフラン可溶分の重量平均分子量Mwが30×104~100×104である、請求項1から3のいずれか一項に記載の水分散型粘着剤組成物。前記ポリマーpAX100質量部に対し、5~40質量部の粘着付与剤をさらに含む、請求項1から4のいずれか一項に記載の水分散型粘着剤組成物。前記粘着付与剤がロジン系樹脂である、請求項5に記載の水分散型粘着剤組成物。請求項1から6のいずれか一項に記載される水分散型粘着剤組成物から形成された粘着剤層を有する、粘着シート。しかしながら、水性粘着剤組成物を主体として形成された粘着剤層を有する粘着シートは、溶剤型粘着剤組成物を用いた粘着シートと比べ、発泡体のように表面に微細な凹凸主として気泡に起因するを有する被着体例えば、ポリウレタンフォーム等に対する接着性粗面接着性が不足しがちであった。また、かかる粘着シートにおいて、粗面接着性と他の特性保持力、端末剥がれ防止性、耐反撥性等とをバランスよく実現することは困難であった。本発明の主要な目的は、粗面接着性が高く、他の特性とのバランスにも優れた粘着シートの製造その他の用途に有用な水分散型粘着剤組成物を提供することである。関連する他の目的は、かかる水分散型粘着剤組成物から形成された粘着剤層を有する粘着シートを提供することである。本発明により提供される水分散型粘着剤組成物は、アクリル系ポリマーpAXと、アクリル系ポリマーpAYとを、質量比pAX:pAY100:6~100:35で含む。上記ポリマーpAXは、該ポリマーを構成するモノマーの総量を100質量として、アルキル基の炭素原子数が2~18であるアルキルメタアクリレートM1Xを60~99.5質量、官能基含有モノマーM2Xを0.5~12質量含む共重合組成を有する。上記ポリマーpAYは、重量平均分子量MwゲルパーミエーションクロマトグラフィGPCに基づく、標準ポリスチレン基準の重量平均分子量をいう。が1×103~50×103であり、該ポリマーを構成するモノマーの総量を100質量として、アルキル基の炭素原子数が2~18であるアルキルメタアクリレートM1Yを60~95質量、官能基含有モノマーM2Yを5~40質量含む共重合組成を有する。そして、上記ポリマーpAXを構成するアルキルメタアクリレートM1Xの組成から算出される溶解度パラメータをSPXとし、上記ポリマーpAYを構成するアルキルメタアクリレートM1Yの組成から算出される溶解度パラメータをSPYとしたとき、SPYとSPXとの差の絶対値|SPY-SPX|として定義される溶解度差ΔSPが0.25cal/cm31/2以上約0.5J/cm31/2以上である。なお、以下の説明において、炭素原子数がa~bの範囲であることをCa-bと表記することがある。例えば、アルキル基の炭素原子数が2~18であるアルキルメタアクリレートをC2-18アルキルメタアクリレートと表記することがある。各ポリマーのSP値SPX,SPYとしては、Fedors式:SP=Ev/v1/2=ΣΔei/ΣΔvi1/2ここで、Evは蒸発エネルギー、vはモル体積、Δeiは各原子または原子団の蒸発エネルギー、Δviは各原子または原子団のモル体積である;を用いて算出される値を採用するものとする。2種以上のC2-18アルキルメタアクリレートを含む共重合組成のアクリル系ポリマーについては、各C2-18アルキルメタアクリレートのホモポリマーのSP値に、該C2-18アルキルメタアクリレートのモル分率すなわち、当該C2-18アルキルメタアクリレートのモル数が全C2-18アルキルメタアクリレートの合計モル数に占める割合を乗じ、それらの値を合計することにより、そのアクリル系ポリマーのSP値を算出することができる。かかる水分散型粘着剤組成物は、2種類のポリマーpAX,pAYを上記所定の割合で含み、且つポリマーpAYの重量平均分子量Mwが1×103~50×103と比較的小さく、さらにはΔSPが0.25cal/cm31/2以上であるので、該組成物から形成された粘着剤層を有する粘着シートは、表面に凹凸を有する難接着性の被着体例えば、ウレタンフォーム等の発泡体に貼り付けられる場合においても、該被着体に対して良好な接着性接着信頼性を発揮し得る。また、上記粘着シートは水性粘着剤組成物から形成された粘着剤層を備えるので環境衛生上好ましい。また、該粘着シートは、十分な保持力、端末剥がれ防止性、および耐反撥性を兼ね備えたものであり得る。上記モノマーM2Yとしては、カルボキシル基含有モノマーの少なくとも一種を好ましく採用し得る。かかる共重合組成のポリマーpAYを含む粘着剤組成物によると、より優れた性能を示す粘着シートが実現され得る。M2Yの好適例として、アクリル酸およびアクリル酸ダイマーが挙げられる。これらの一方を含んでもよく両方を含んでもよい。上記ポリマーpAXは、テトラヒドロフランTHF可溶分の重量平均分子量MwGPCに基づく、標準ポリスチレン基準の重量平均分子量をいう。が30×104~100×104であることが好ましい。かかるMwのポリマーpAXを含む粘着剤組成物によると、より優れた性能を示す粘着シートが実現され得る。好ましい一態様では、上記粘着剤組成物は、ポリマーpAX100質量部に対し、5~40質量部の粘着付与剤をさらに含む。かかる粘着剤組成物によると、より良好な粘着特性を示す粘着シート例えば、粗面接着性、保持力、端末剥がれ防止性および耐反撥性のうち一または二以上の特性がさらに改善された粘着シートが実現され得る。特に好ましい粘着付与剤としてロジン系樹脂が例示される。本発明によるとまた、ここに開示されるいずれかの粘着剤組成物から形成された粘着剤層を有する粘着シートが提供される。かかる粘着シートは、優れた粗面接着性を有し、且つ保持力、端末剥がれ防止性、耐反撥性ともに良好なものであり得る。以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。また、以下の説明において、同様の作用を奏する部材または部位には同じ符号を付し、重複する説明は省略または簡略化することがある。ここに開示される粘着剤組成物は、水性溶媒中にC2-18アルキルメタアクリレートを主共重合成分とする2種類のアクリル系ポリマーpAX,pAYを含む水分散液典型的には水性エマルションである。これらpAX,pAYの合計量は、上記粘着剤組成物に含まれる不揮発分粘着剤層形成成分、以下粘着剤ともいう。のうち40質量以上を占めることが好ましく、50質量以上を占めることがより好ましい。粘着剤に占めるアクリル系ポリマーの質量割合が少なすぎると、粘着特性のバランスが崩れやすくなることがある。pAX,pAYの合計量が粘着剤に占める割合は、実質的に100質量であってもよいが、典型的には95質量以下であり、通常は90質量以下例えば85質量以下とすることが好ましい。粘着剤に占めるアクリル系ポリマーの質量割合が多すぎると、粘着特性のバランスが崩れやすくなることがあり得る。ポリマーpAXとポリマーpAYとの配合比pAX:pAYは、質量基準で100:6~100:35好ましくは100:10~100:35、例えば100:10~100:30程度とする。pAXに対するpAYの量が少なすぎると、十分な粗面接着性が実現されない場合がある。pAYの量が多すぎると、保持力や端末剥がれ防止性が低くなる場合がある。ここに開示される粘着剤組成物は、ポリマーpAYを構成するC2-18アルキルメタアクリレートM1Xの組成から算出される溶解度パラメータをSPXとし、ポリマーpAYを構成するC2-18アルキルメタアクリレートM1Yの組成から算出される溶解度パラメータをSPYとしたとき、SPYとSPXとの差の絶対値として定義される溶解度差ΔSPすなわち、ΔSP=|SPY-SPX|が0.25cal/cm31/2以上約0.5J/cm31/2以上であることを特徴とする。ΔSPは、好ましくは0.30cal/cm31/2以上約0.6J/cm31/2以上である。ΔSPが小さすぎると、該粘着剤組成物から形成された粘着剤層を有する粘着シートにおいて、十分な粗面接着性が得られない場合がある。さらには、耐反撥性および端末剥がれ防止性の少なくともいずれかが低下する場合がある。ΔSPの上限は特に限定されないが、通常は0.70cal/cm31/2以下約1.4J/cm31/2以下が適当であり、典型的には0.60cal/cm31/2以下約1.2J/cm31/2以下である。好ましい一態様では、ΔSPが0.50cal/cm31/2以下約1.0J/cm31/2以下である。また、SPXとSPYとは、どちらが大きくてもよいが、例えばSPX<SPYである態様を好ましく採用することができる。なお、各ポリマーのSP値としては、そのポリマーにおけるC2-18アルキルメタアクリレートの共重合組成に基づき、上記Fedors式を用いて算出される値を採用するものとする。ΔSPが上記所望の値であることによってここに開示される効果が奏される理由は明確ではないが、例えば以下のことが考えられる。すなわち、かかるΔSP特性を有する水分散型粘着剤組成物から形成された粘着剤層は、ポリマーpAXおよびポリマーpAYが互いに相溶性に乏しいことから、比較的高い分子量を有するポリマーpAXのマトリックスに低分子量のポリマーpAYがドメインを形成した構造をとりやすい。このため、低分子量のポリマーpAYが粘着シートの表面粘着面に偏在しがちとなって、優れた粗面接着性が実現されるものと考えられる。また、ポリマーpAYには官能基含有モノマー典型的にはカルボキシル基含有モノマーが共重合されているので、かかる官能基とウレタン等の発泡体およびポリマーpAXとの相互作用によって、より優れた粗面接着性や保持力凝集性が実現され得るものと考えられる。SP値の計算に使用する各原子または原子団の蒸発エネルギー、モル体積等の値としては、日本接着学会誌,Vol.22,No.101986,p566等に記載される値を用いればよい。各種アルキルメタアクリレートのホモポリマーのSP値は、例えば、ブチルアクリレートのホモポリマーが9.77cal/cm31/2、2-エチルヘキシルアクリレートのホモポリマーが9.22cal/cm31/2、エチルアクリレートのホモポリマーが10.20cal/cm31/2、ラウリルアクリレートのホモポリマーが9.15cal/cm31/2、イソオクチルアクリレートのホモポリマーが9.22cal/cm31/2である。なお、SP値の単位としては通常cal/cm31/2が用いられるが、これに2.045を乗じることによって、SP値の単位を、SI単位であるJ/cm31/2に変換することができる。ポリマーpAXとしては、SPXが9.1~10.0典型的には9.2~9.8、例えば9.3~9.7cal/cm31/2の範囲にあるものを好ましく採用し得る。ポリマーpAYとしては、SPYが9.1~10.0典型的には9.2~9.8cal/cm31/2の範囲にあって、かつΔSPが0.25cal/cm31/2以上であるものを好ましく採用し得る。SPX<SPYである態様では、例えば、SPXが9.2~9.5好ましくは9.3~9.5cal/cm31/2の範囲にあり、SPYが9.5~9.8典型的には9.6~9.8cal/cm31/2の範囲にあって、かつΔSPが0.25cal/cm31/2以上となるように、モノマーM1XおよびモノマーM1Yの組成を決定することが好ましい。以下、ポリマーpAXについて、より詳しく説明する。このポリマーpAXは、典型的には、該ポリマーpAXを構成するモノマーの総量以下全モノマー成分ということもある。のうちC2-18アルキルメタアクリレートモノマーM1Xの占める割合が60質量以上典型的には60~99.5質量である共重合組成を有する。好ましい一態様では、モノマーM1Xの含有割合が全モノマー成分の70質量以上典型的には70~99.5質量であり、例えば80質量以上典型的には80~99.5質量である。また、モノマーM1Xの含有割合が全モノマー成分の90質量以上典型的には90~99質量であってもよい。かかるアクリル系ポリマーは、所定のモノマー原料を重合典型的にはエマルション重合することにより合成され得る。通常、上記モノマー原料におけるモノマー組成は、該モノマー原料を重合して得られるアクリル系ポリマーの共重合組成共重合割合に概ね対応する。なお、本明細書中においてメタアクリレートとは、アクリレートおよびメタクリレートを包括的に指す意味である。同様に、メタアクリロイルはアクリロイルおよびメタクリロイルを、メタアクリルはアクリルおよびメタクリルを、それぞれ包括的に指す意味である。モノマーM1Xとしては、以下の式Iで表わされるC2-18アルキルメタアクリレートから選択される一種または二種以上を用いることができる。CH2=CR1COOR2I式中、R1は水素原子またはメチル基であり、R2はC2-18のアルキル基である。C2-18アルキルメタアクリレートの具体例としては、エチルメタアクリレート、n-プロピルメタアクリレート、イソプロピルメタアクリレート、n-ブチルメタアクリレート、イソブチルメタアクリレート、s-ブチルメタアクリレート、t-ブチルメタアクリレート、n-ペンチルメタアクリレート、イソアミルメタアクリレート、ネオペンチルメタアクリレート、n-ヘキシルメタアクリレート、n-ヘプチルメタアクリレート、n-オクチルメタアクリレート、イソオクチルメタアクリレート、2-エチルヘキシルメタアクリレート、n-ノニルメタアクリレート、イソノニルメタアクリレート、n-デシルメタアクリレート、イソデシルメタアクリレート、ウンデシルメタアクリレート、ドデシルメタアクリレート、トリデシルメタアクリレート、テトラデシルメタアクリレート、ペンタデシルメタアクリレート、ヘキサデシルメタアクリレート、ヘプタデシルメタアクリレート、オクタデシルメタアクリレート、等が挙げられる。ここに開示される技術の一態様では、ポリマーpAXを構成する全モノマー成分のうち70質量以上典型的には70~99.5質量がC2-14アルキルメタアクリレートであり、好ましくはC2-10アルキルメタアクリレート例えばC4-10アルキルアクリレートである。例えば、ブチルアクリレートBAおよび2-エチルヘキシルアクリレート2EHAの一方または両方を、合計で、全モノマー成分の70質量以上典型的には70~99質量、より好ましくは80質量以上典型的には80~98質量含有するモノマー組成を好ましく採用することができる。BAおよび2EHAを組み合わせて用いる場合、それらの使用比率は特に制限されない。好ましい一態様では、モノマーM1xが、実質的に、BAおよび2EHAの一方または両方からなる。なお、モノマーM1xの90質量がBAであり、10質量が2EHAである場合、上述のように、BAのホモポリマーのSP値は9.77cal/cm31/2、2EHAのホモポリマーのSP値は9.22cal/cm31/2であり、またBAのモル分率は0.93、2EHAのモル分率は0.07であるので、ポリマーpAXのSP値SPXは、9.77×0.939.22×0.07=9.73cal/cm31/2と算出される。また、モノマーM1xの30質量がBAであり、70質量が2EHAである場合、BAのモル分率は0.38、2EHAのモル分率は0.62であるので、ポリマーpAXのSP値SPXは、9.77×0.389.22×0.62=9.43cal/cm31/2と算出される。ポリマーpAXには、一種または二種以上の官能基含有モノマーM2Xが共重合されている。かかる官能基含有モノマーM2Xの共重合割合は、合計で、全モノマー成分の12質量以下典型的には0.1~12質量、例えば0.5~12質量とすることが適当であり、通常は10質量以下典型的には0.5~10質量とすることが好ましい。官能基含有モノマーの使用量が少なすぎると、凝集力保持力が不足しやすくなることがあり得る。官能基含有モノマーの使用量が多すぎると、凝集力が高くなりすぎて粘着特性例えば接着力が低下傾向となることがあり得る。上記官能基含有モノマーとしては、一分子内にラジカル重合性官能基典型的には、メタアクリロイル基、ビニル基等のエチレン性不飽和基と他の官能基とをそれぞれ少なくとも一つ有する種々のモノマーを好ましく用いることができる。かかる官能基含有モノマーの代表例として、カルボキシル基含有モノマーおよびその酸無水物が挙げられる。カルボキシル基含有モノマーの具体例としては、アクリル酸AA、メタクリル酸MAA、クロトン酸、ケイ皮酸等の不飽和モノカルボン酸;イタコン酸モノメチル、イタコン酸モノブチル、2-アクリロキシエチルフタル酸等の不飽和ジカルボン酸モノエステル;イタコン酸、マレイン酸、フマル酸、シトラコン酸等の不飽和ジカルボン酸;2-メタクリロキシエチルトリメリット酸、2-メタクリロキシエチルピロメリット酸等の不飽和トリカルボン酸モノエステル;カルボキシエチルアクリレートβ-カルボキシエチルアクリレート等、カルボキシペンチルアクリレート等のカルボキシアルキルアクリレート;アクリル酸の二量体ダイマーや三量体トリマー等のアクリル酸オリゴマー;無水イタコン酸、無水マレイン酸、無水フマル酸等の不飽和ジカルボン酸無水物;等が挙げられる。官能基含有モノマーの他の例としては、2-ヒドロキシエチルメタアクリレート、2-ヒドロキシプロピルメタアクリレート、2-ヒドロキシブチルメタアクリレート等の水酸基含有モノマー;メタアクリルアミド、N,N-ジメチルメタアクリルアミド、N,N-ジエチルメタアクリルアミド、N-イソプロピルメタアクリルアミド、N-ブチルメタアクリルアミド、N-メトキシメチルメタアクリルアミド、N-メチロールメタアクリルアミド、N-メチロールプロパンメタアクリルアミド、N-ビニルカルボン酸アミド等のアミド基含有モノマー;アミノエチルメタアクリレート、N,N-ジメチルアミノエチルメタアクリレート、t-ブチルアミノエチルメタアクリレート等のアミノ基含有モノマー;グリシジルメタアクリレート、メチルグリシジルメタアクリレート等のグリシジル基含有モノマー;メタアクリロニトリル等のシアノ基含有モノマー;N-シクロヘキシルマレイミド、N-イソプロピルマレイミド、N-ラウリルマレイミド、N-フェニルマレイミド等のマレイミド基含有モノマー;N-メチルイタコンイミド、N-エチルイタコンイミド、N-ブチルイタコンイミド、N-オクチルイタコンイミド、N-2-エチルヘキシルイタコンイミド、N-シクロヘキシルイタコンイミド、N-ラウリルイタコンイミド等のイタコンイミド基含有モノマー;N-メタアクリロキシメチレンスクシンイミド、N-メタアクリロイル-6-オキシヘキサメチレンスクシンイミド、N-メタアクリロイル-8-オキシオクタメチレンスクシンイミド等のスクシンイミド基含有モノマー;スチレンスルホン酸、アリルスルホン酸、2-メタアクリルアミド-2-メチルプロパンスルホン酸、メタアクリルアミドプロパンスルホン酸、スルホプロピルメタアクリレート、メタアクリロキシナフタレンスルホン酸等のスルホン酸基含有モノマー;2-ヒドロキシエチルアクリロイルホスフェイト等のリン酸基含有モノマー;2-メタクリロキシエチルイソシアネート等のイソシアネート基含有モノマー;メトキシエチルメタアクリレート、エトキシエチルメタアクリレート等のアルコキシ基含有モノマー;等が挙げられる。他の例として、エポキシアクリレート、ポリエステルアクリレート、ウレタンアクリレート等が挙げられる。官能基含有モノマーのさらに他の例として、シリコーン系メタアクリレートモノマーやシリコーン系ビニルモノマー等のアルコキシシリル基含有モノマーが挙げられる。シリコーン系メタアクリレートモノマーの具体例としては、メタアクリロキシメチルトリメトキシシラン、メタアクリロキシメチルトリエトキシシラン、2-メタアクリロキシエチルトリメトキシシラン、2-メタアクリロキシエチルトリエトキシシラン、3-メタアクリロキシプロピルトリメトキシシラン、3-メタアクリロキシプロピルトリエトキシシラン、3-メタアクリロキシプロピルトリプロポキシシラン、3-メタアクリロキシプロピルトリイソプロポキシシラン、3-メタアクリロキシプロピルトリブトキシシラン等のメタアクリロキシアルキルトリアルコキシシラン;メタアクリロキシメチルメチルジメトキシシラン、メタアクリロキシメチルメチルジエトキシシラン、2-メタアクリロキシエチルメチルジメトキシシラン、2-メタアクリロキシエチルメチルジエトキシシラン、3-メタアクリロキシプロピルメチルジメトキシシラン、3-メタアクリロキシプロピルメチルジエトキシシラン、3-メタアクリロキシプロピルメチルジプロポキシシラン、3-メタアクリロキシプロピルメチルジイソプロポキシシラン、3-メタアクリロキシプロピルメチルジブトキシシラン、3-メタアクリロキシプロピルエチルジメトキシシラン、3-メタアクリロキシプロピルエチルジエトキシシラン、3-メタアクリロキシプロピルエチルジプロポキシシラン、3-メタアクリロキシプロピルエチルジイソプロポキシシラン、3-メタアクリロキシプロピルエチルジブトキシシラン、3-メタアクリロキシプロピルプロピルジメトキシシラン、3-メタアクリロキシプロピルプロピルジエトキシシラン等のメタアクリロキシアルキルアルキルジアルコキシシランや、これらに対応するメタアクリロキシアルキルジアルキルモノアルコキシシラン;等が挙げられる。シリコーン系ビニルモノマーの具体例としては、ビニルトリメトキシシラン、ビニルトリエトキシシラン、ビニルトリプロポキシシラン、ビニルトリイソプロポキシシラン、ビニルトリブトキシシラン等のビニルトリアルコキシシラン;これらに対応するビニルアルキルジアルコキシシランやビニルジアルキルアルコキシシラン;ビニルメチルトリメトキシシラン、ビニルメチルトリエトキシシラン、β-ビニルエチルトリメトキシシラン、β-ビニルエチルトリエトキシシラン、γ-ビニルプロピルトリメトキシシラン、γ-ビニルプロピルトリエトキシシラン、γ-ビニルプロピルトリプロポキシシラン、γ-ビニルプロピルトリイソプロポキシシラン、γ-ビニルプロピルトリブトキシシラン等のビニルアルキルトリアルコキシシラン;これらに対応するビニルアルキルアルキルジアルコキシシランやビニルアルキルジアルキルモノアルコキシシラン;等が挙げられる。このような官能基含有モノマーのうち、ポリマーpAXの構成成分として用いられる官能基含有モノマーM2Xとしては、例えば、カルボキシル基を有するモノマーまたはその酸無水物から選択される一種または二種以上を好ましく用いることができる。官能基含有モノマーM2Xの実質的に全部がカルボキシル基含有モノマーであってもよい。なかでも好ましいカルボキシル基含有モノマーとして、AAおよびMAAが例示される。これらの一方を単独で用いてもよく、AAとMAAとを任意の割合で組み合わせて用いてもよい。ここに開示される技術の好ましい一態様では、ポリマーpAXにAAおよびMAAが共重合されている。かかる共重合組成のアクリル系ポリマーを含む粘着剤組成物によると、より耐反撥性に優れた粘着シートが実現され得る。AAとMAAとの質量比AA:MAAは、例えば凡そ1:10~10:1の範囲とすることができ、通常は凡そ1:4~4:1例えば1:2~2:1の範囲とすることが好ましい。カルボキシル基含有モノマーを共重合させる場合、その共重合量複数種類のカルボキシル基含有モノマーを用いる場合にはそれらの合計量は、全モノマー成分の例えば12質量以下典型的には0.1~12質量、例えば0.5~12質量とすることが適当であり、通常は10質量以下典型的には0.5~10質量、例えば0.5~5質量程度とすることが適当である。ここに開示される技術の他の好ましい一態様では、ポリマーpAXを構成する官能基含有モノマーM2Xが、アルコキシシリル基含有モノマーを含む。このことによってポリマー鎖にアルコキシシリル基が導入され、それ同士の反応により架橋構造を形成することができる。このようなアルコキシシリル基含有モノマーを共重合させることは、粗面接着性と凝集力保持力とをより高レベルで両立可能な粘着シートを実現する上で有利な手法となり得る。アルコキシシリル基含有モノマーを共重合させる場合、その共重合量複数種類のアルコキシシリル基含有モノマーを用いる場合にはそれらの合計量は、全モノマー成分の例えば0.2質量以下典型的には0.001~0.2質量とすることが適当であり、通常は0.1質量以下典型的には0.005~0.1質量、例えば0.01~0.05質量とすることが適当である。好ましい一態様では、ポリマーpAXにおける官能基含有モノマーM2Xが、カルボキシル基を有するモノマーまたはその酸無水物から選択される一種または二種以上と、アルコキシシリル基含有モノマーから選択される一種または二種以上とを少なくとも含む。官能基含有モノマーM2Xの実質的に全部が、AAおよびMAAの一方または両方と、シリコーン系メタアクリレートモノマーとからなるポリマーpAXであってもよい。ポリマーpAXには、上述したモノマー以外に、任意成分として、モノマーM1Xと共重合可能な他のモノマー共重合性モノマーM3Xが共重合されていてもよい。かかる共重合性モノマーとしては、例えば、炭素原子数が1または19以上のアルキルメタアクリレート;酢酸ビニル等のビニルエステル;スチレン、ビニルトルエン等の芳香族不飽和モノマー;シクロペンチルメタアクリレート、イソボルニルメタアクリレート等の脂環式アルコールのメタアクリレート;エチレン、プロピレン、イソプレン、ブタジエン、イソブチレン等のオレフィン系モノマー;ビニルエーテル等のビニルエーテル系モノマー;N-ビニルピロリドン、N-1-メチルビニルピロリドン、N-ビニルピリジン、N-ビニルピペリドン、N-ビニルピリミジン、N-ビニルピペラジン、N-ビニルピラジン、N-ビニルピロール、N-ビニルイミダゾール、N-ビニルオキサゾール、N-ビニルモルホリン、メタアクリロイルモルホリン、テトラヒドロフルフリルメタアクリレート等のビニル基含有複素環化合物;塩化ビニル、フッ化アルキルメタアクリレート等のハロゲン原子含有モノマー;等が挙げられる。さらに他の使用可能な共重合性モノマーとして、一分子内にラジカル重合性官能基典型的には、メタアクリロイル基、ビニル基等のエチレン性不飽和基を二つ以上有する多官能性モノマーが挙げられる。かかる多官能性モノマーの具体例としては、エチレングリコールジメタアクリレート、ジエチレングリコールジメタアクリレート、トリエチレングリコールジメタアクリレート、トリメチロールプロパントリメタアクリレート、テトラエチレングリコールジメタアクリレート等のモノまたはポリエチレングリコールジメタアクリレート;プロピレングリコールジメタアクリレート等のモノまたはポリプロピレングリコールジメタアクリレート等のモノまたはポリアルキレングリコールジメタアクリレートの他、ネオペンチルグリコールジメタアクリレート、1,6-ヘキサンジオールジメタアクリレート、ペンタエリスリトールジメタアクリレート、トリメチロールプロパントリメタアクリレート、ペンタエリスリトールトリメタアクリレート、ジペンタエリスリトールヘキサメタアクリレート、テトラメチロールメタントリメタアクリレート、シクロペンチルジメタアクリレート、ジビニルベンゼン等が挙げられる。ポリマーpAXにおける共重合性モノマーM3Xの共重合割合は、合計で、全モノマー成分の39.5質量以下典型的には30質量以下、例えば20質量以下とすることが適当であり、通常は10質量以下例えば5質量以下とすることが好ましい。共重合性モノマーM3Xを実質的に含有しない例えば、M3Xの共重合割合が0.5質量未満の共重合組成であってもよい。かかるモノマーを重合させてポリマーpAXを形成する方法としては、公知または慣用の重合方法を採用することができ、なかでもエマルション重合法を好ましく用いることができる。かかる方法によって得られるポリマーpAXの水性エマルションは、そのまま水分散型粘着剤組成物の形成に使用することができる。エマルション重合を行う際のモノマー供給方法としては、全モノマー原料を一度に供給する一括仕込み方式、連続供給滴下方式、分割供給滴下方式等を適宜採用することができる。モノマーの一部または全部典型的には全部をあらかじめ水典型的には、水とともに適当量の乳化剤が使用される。と混合して乳化し、その乳化液モノマーエマルションを反応容器内に一括、連続あるいは分割して供給してもよい。重合温度は、使用するモノマーの種類、重合開始剤の種類等に応じて適宜選択することができ、例えば20°C~100°C典型的には40°C~80°C程度とすることができる。重合時に用いる重合開始剤は、重合方法の種類に応じて、公知または慣用の重合開始剤から適宜選択することができる。例えば、エマルション重合法において、アゾ系重合開始剤を好ましく使用し得る。アゾ系重合開始剤の具体例としては、2,2’-アゾビスイソブチロニトリルAIBN、2,2’-アゾビス2-メチルプロピオンアミジン二硫酸塩、2,2’-アゾビス2-アミジノプロパンジヒドロクロライド、2,2’-アゾビス[2-5-メチル-2-イミダゾリン-2-イルプロパン]ジヒドロクロライド、2,2’-アゾビスN,N’-ジメチレンイソブチルアミジン、2,2’-アゾビス[N-2-カルボキシエチル-2-メチルプロピオンアミジン]ハイドレート、2,2’-アゾビス4-メトキシ-2,4-ジメチルバレロニトリル、2,2’-アゾビス2,4-ジメチルバレロニトリル、2,2’-アゾビス2-メチルブチロニトリル、1,1’-アゾビスシクロヘキサン-1-カルボニトリル、2,2’-アゾビス2,4,4-トリメチルペンタン、ジメチル-2,2’-アゾビス2-メチルプロピオネート等が挙げられる。重合開始剤の他の例としては、過硫酸カリウム、過硫酸アンモニウム等の過硫酸塩;ベンゾイルパーオキサイド、t-ブチルハイドロパーオキサイド、ジ-t-ブチルパーオキサイド、t-ブチルパーオキシベンゾエート、ジクミルパーオキサイド、1,1-ビスt-ブチルパーオキシ-3,3,5-トリメチルシクロヘキサン、1,1-ビスt-ブチルパーオキシシクロドデカン、過酸化水素等の過酸化物系開始剤;フェニル置換エタン等の置換エタン系開始剤;芳香族カルボニル化合物等のカルボニル系開始剤;等が挙げられる。重合開始剤のさらに他の例として、過酸化物と還元剤との組み合わせによるレドックス系開始剤が挙げられる。かかるレドックス系開始剤の例としては、過酸化物過酸化水素水等とアスコルビン酸との組み合わせ、過硫酸塩と亜硫酸水素ナトリウムとの組み合わせ等が挙げられる。このような重合開始剤は、単独で、または二種以上を組み合わせて使用することができる。重合開始剤の使用量は、例えば、pAXの合成に用いられる全モノマー成分100質量部に対して0.005~1質量部典型的には0.01~1質量部程度の範囲から選択することができる。上記重合には、必要に応じて、従来公知の各種の連鎖移動剤分子量調節剤あるいは重合度調節剤としても把握され得る。を使用することができる。かかる連鎖移動剤は、例えば、n-ラウリルメルカプタン、tert-ラウリルメルカプタン、グリシジルメルカプタン、2-メルカプトエタノール等のメルカプタン類から選択される一種または二種以上であり得る。なかでもn-ラウリルメルカプタンの使用が好ましい。連鎖移動剤の使用量は、pAXの合成に用いられる全モノマー成分100質量部に対して、例えば凡そ0.001~0.5質量部程度とすることができる。この使用量が凡そ0.02~0.05質量部程度であってもよい。かかるエマルション重合によると、アクリル系ポリマーpAXが水に分散したエマルション形態の重合反応液が得られる。ここに開示される技術におけるポリマーpAXの水性エマルションとしては、上記重合反応液または該反応液に適当な後処理を施したものを好ましく用いることができる。あるいは、エマルション重合方法以外の重合方法例えば、溶液重合、光重合、バルク重合等を利用してポリマーpAXを合成し、該ポリマーを水に分散させて調製されたポリマーpAXの水性エマルションを用いてもよい。上記後処理には、例えば、塩基アンモニア水等や酸によってエマルションの液相のpHを7~9程度例えば7~8程度に調整する操作等が含まれ得る。ポリマーpAXの水性エマルションの調製には、必要に応じて乳化剤を用いることができる。乳化剤としては、アニオン系、ノニオン系、カチオン系のいずれも使用可能である。通常は、アニオン系またはノニオン系の乳化剤の使用が好ましい。このような乳化剤は、例えば、モノマー原料をエマルション重合させてポリマーpAXを合成する際や、他の方法で得られたアクリル系ポリマーpAXを水に分散させる際等に好ましく使用することができる。アニオン系乳化剤としては、ラウリル硫酸ナトリウム、ラウリル硫酸アンモニウム、ドデシルベンゼンスルホン酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム等が例示される。ノニオン系乳化剤としては、ポリオキシエチレンアルキルエーテル、ポリオキシエチレンアルキルフェニルエーテル等が例示される。また、これらのアニオン系またはノニオン系乳化剤にラジカル重合性基プロぺニル基等が導入された構造のラジカル重合性乳化剤反応性乳化剤を用いてもよい。あるいは、かかるラジカル重合性基を有しない乳化剤のみを使用してもよい。このような乳化剤は、一種のみを単独で、あるいは二種以上を組み合わせて用いることができる。乳化剤の使用量は、アクリル系ポリマーをエマルジョンの形態に調製することが可能な使用量であればよく、特に制限されない。通常は、アクリル系ポリマー100質量部当たり、固形分基準で例えば0.2~10質量部好ましくは0.5~5質量部程度の範囲から選択することが適当である。ポリマーpAXは、そのTHF可溶分の重量平均分子量Mwが、凡そ30×104~100×104の範囲にあることが好ましい。Mwが小さすぎると、得られる粘着剤層の凝集力が低下傾向となることがあり得る。また、ポリマーpAXのマトリックスに低分子量のポリマーpAYがドメインを形成した構造が実現されにくくなって、粗面接着性が低下することがあり得る。ポリマーpAXの重量平均分子量Mwとしては、以下の方法に従って測定された値を採用するものとする。<ポリマーpAXのMwを測定する方法>測定対象たるアクリル系ポリマーpAXのサンプルを23°CにてTHF中に7日間浸漬してTHF可溶分を溶出させる。THF不溶分を濾過によって除去し、得られた濾液を必要に応じて濃縮あるいはTHFで希釈して、THF可溶分を0.1~0.3質量程度の濃度で含むTHF溶液を調製する。このTHF溶液を平均孔径が0.45μmのフィルターで濾過して得られた濾液につき、ゲルパーミエーションクロマトグラフィGPC装置により標準ポリスチレン基準の重量平均分子量Mwを求める。GPC装置としては、例えば、東ソー株式会社製の型式HLC-8320GPCカラム:TSKgelGMH-HSまたはこれに準ずる精度の装置を使用することができる。上記アクリル系ポリマーpAXのサンプルとしては、エマルション重合により得られたポリマーpAXを乾燥例えば、130°Cで2時間程度乾燥させたものを用いるとよい。次に、ポリマーpAYについて、より詳しく説明する。このポリマーpAYは、比較的低分子量の具体的には、重量平均分子量Mwが凡そ1×103~50×103の範囲にあるアクリル系ポリマーであって、C2-18アルキルメタアクリレートM1Yと、官能基含有モノマーM2Yとを含む共重合組成を有する。ポリマーpAYのMwは、1.5×103~9×103程度が好ましく、より好ましくは2×103~8×103程度、さらに好ましくは2×103~5×103程度である。ポリマーpAYのMwが小さすぎると、得られる粘着剤層の凝集力が低下する場合がある。Mwが大きすぎると、粗面接着性が十分に向上されない場合がある。低分子量アクリル系ポリマーpAYの重量平均分子量Mwとしては、以下の方法に従って測定された値を採用するものとする。<ポリマーpAYのMwを測定する方法>測定対象たるアクリル系ポリマーpAYを10mM-LiBr10mMリン酸/DMF希釈液中に0.1~0.3質量程度例えば0.2質量の濃度で含む測定用溶液を調製する。この溶液を平均孔径0.45μmのフィルターで濾過した濾液につき、GPC装置により標準ポリスチレン基準の重量平均分子量Mwを求める。GPC装置としては、例えば、東ソー株式会社製の型式HLC-8120GPCまたはこれに準ずる精度の装置を使用することができる。具体的には、後述する実施例に記載のMw測定条件を適用してポリマーpAYのMwを測定することができる。なお、ポリマーpAYを溶液重合により合成した場合、上記測定用溶液としては、例えば、重合反応液典型的には、ポリマーpAYを20質量以上の濃度で含む溶液を上記希釈液で希釈して調製したものを用いることができる。また、ポリマーpAYの一部がTHFに溶解しない場合には、ポリマーpAXの場合と同様に、ポリマーpAYを23°CにてTHF中に7日間浸漬して抽出した可溶分について標準ポリスチレン基準の重量平均分子量Mwを求めるものとする。ポリマーpAYを構成する全モノマー成分に占めるM1Yの割合は、60~95質量程度好ましくは70~95質量程度、例えば70~92質量程度とする。ポリマーpAYを構成する全モノマー成分に占めるM2Yの割合は、5~40質量程度好ましくは7~37質量程度、例えば7~35質量程度とする。M2Yの量が少なすぎると、当該ポリマーpAYを含有する水分散型粘着剤組成物から形成された粘着剤層を有する粘着シートにおいて、粗面接着性、耐反撥性、保持力、端末剥がれ防止性の少なくとも一つが不十分なことがある。M2Yの量が多すぎると、十分な粗面接着性が実現されない場合がある。ポリマーpAYにおける主モノマーM1YとしてのC2-18アルキルメタアクリレートには、ポリマーpAXの調製において使用し得るモノマーM1Xとして例示したC2-18アルキルメタアクリレート好ましくはC2-14アルキルメタアクリレート、例えばC2-10アルキルメタアクリレートと同様のモノマーを使用することができる。かかるC2-18アルキルメタアクリレートは、一種のみを単独で、あるいは二種以上を組み合わせて用いることができる。モノマーM1Yの組成は、モノマーM1Xの組成すなわちSPXを考慮して、所望のΔSPが実現されるように決定することができる。同様に、モノマーM1Xの組成は、モノマーM1Yの組成すなわちSPYを考慮して、所望のΔSPが実現されるように決定することができる。ここに開示される技術の一態様では、ポリマーpAYを構成する全モノマー成分のうち70~95質量例えば70~92質量がC2-14アルキルメタアクリレートであり、好ましくはC2-10アルキルメタアクリレート例えばC4-10アルキルアクリレートである。好ましい一態様では、モノマーM1Yが、実質的に、BAおよび2EHAの一方または両方からなる。BAと2EHAとの使用比率は特に制限されない。ここに開示される技術は、ポリマーpAXがC7-18のアルキルメタアクリレート好ましくはC7-14アルキルメタアクリレート、例えばC7-10アルキルアクリレートを少なくとも50質量典型的には70~95質量、例えば70~92質量含む共重合組成を有し、かつ、ポリマーpAYがC2-6のアルキルメタアクリレート例えばC3-6アルキルメタアクリレート、典型的にはC4-6アルキルアクリレートを少なくとも50質量典型的には70~95質量、例えば70~92質量含む共重合組成を有する態様で好ましく実施され得る。かかる態様によると、特に良好な粗面接着性を示し、かつ耐反撥性に優れた粘着シートおよび該粘着シートを形成可能な粘着剤組成物が実現され得る。上記態様の一例として、モノマーM1Xが実質的に2EHAであり、モノマーM1Yが実質的にBAである態様が挙げられる。ここに開示される技術は、また、ポリマーpAXがC2-6のアルキルメタアクリレート例えばC3-6アルキルメタアクリレート、典型的にはC4-6アルキルアクリレートを少なくとも50質量典型的には70~95質量、例えば70~92質量含む共重合組成を有し、かつ、ポリマーpAYがC7-18のアルキルメタアクリレート好ましくはC7-14アルキルメタアクリレート、例えばC7-10アルキルアクリレートを少なくとも50質量典型的には70~95質量、例えば70~92質量含む共重合組成を有する態様で好ましく実施され得る。かかる態様によると、良好な粗面接着性を示し、かつ凝集力に優れた粘着シートおよび該粘着シートを形成可能な粘着剤組成物が実現され得る。上記態様の一例として、モノマーM1Xが実質的にBAであり、モノマーM1Yが実質的に2EHAである態様が挙げられる。ポリマーpAYの副構成成分たる官能基含有モノマーM2Yとしては、ポリマーpAXの調製に使用し得るモノマーM2Xとして例示したものと同様の官能基含有モノマーを使用することができる。このような官能基含有モノマーは、一種のみを単独で、あるいは二種以上を組み合わせて用いることができる。好ましい一態様では、モノマーM2Yが、少なくともカルボキシル基含有モノマーを含む。例えば、ポリマーpAXの調製に使用し得るモノマーM2Xとして例示したカルボキシル基含有モノマーのうち、モノマーM2Yとして、アクリル酸、メタクリル酸およびアクリル酸オリゴマー典型的には二量体等を好ましく使用し得る。なかでも好ましいカルボキシル基含有モノマーとして、アクリル酸およびアクリル酸ダイマー例えば、東亞合成株式会社製の商品名アロニックスM5600またはその相当品が例示される。これらカルボキシル基含有不飽和化合物は、一種のみを単独で、あるいは二種以上を併せて用いることができる。ポリマーpAYには、上述したモノマー以外に、任意成分として、モノマーM1Xと共重合可能な他のモノマー共重合性モノマーM3Yが共重合されていてもよい。かかる共重合性モノマーとしては、ポリマーpAXの調製に使用し得るモノマーM3Xとして例示したものと同様の共重合性モノマーを使用することができる。このような官能基含有モノマーは、一種のみを単独で、あるいは二種以上を組み合わせて用いることができる。ポリマーpAYにおける共重合性モノマーM3Yの共重合割合は、合計で、全モノマー成分の35質量以下典型的には30質量以下、例えば20質量以下とすることが適当であり、通常は10質量以下例えば5質量以下とすることが好ましい。共重合性モノマーM3Yを実質的に含有しない例えば、M3Yの共重合割合が0.5質量未満の共重合組成であってもよい。特に限定するものではないが、ポリマーpAYとしては、Tgが-15°C以下典型的には-70°C~-15°C、好ましくは-60°C~-15°C、例えば-50°C~-20°C程度のものを好ましく採用することができる。かかるTgを有するポリマーpAYによると、粗面接着力を向上させる効果がよりよく発揮され得る。ここでTgとは、ポリマーpAYを構成する各モノマーの単独重合体ホモポリマーのTgおよび該モノマーの質量分率質量基準の共重合割合に基づいてフォックスFoxの式から求められる値をいう。ホモポリマーのTgとしては、公知資料に記載の値を採用するものとする。ここに開示される技術では、上記ホモポリマーのTgとして、具体的には以下の値を用いるものとする。2-エチルヘキシルアクリレート-70°Cブチルアクリレート-55°Cエチルアクリレート-22°Cメチルアクリレート8°Cメチルメタクリレート105°Cシクロヘキシルメタクリレート66°C酢酸ビニル32°Cスチレン100°Cアクリル酸106°Cメタクリル酸130°Cまた、後述する実施例において使用したアクリル酸ダイマー東亞合成株式会社製の商品名アロニックスM5600については、ホモポリマーのTgとして12°Cを用いるものとする。さらに、上記以外のモノマーであってホモポリマーのTgが公知資料に記載されていないモノマーについては、以下の方法で求められた値をホモポリマーのTgとして採用するものとする。すなわち、対象となるモノマーを溶液重合して重量平均分子量5×104~10×104のホモポリマーを合成し、得られたホモポリマー溶液を剥離ライナー上に流延乾燥させて試験サンプルを作製する。この試験サンプルにつき、エスアイアイナノテクノロジー株式会社の示差走査熱量計DSC、型式DSC6220を用いて、10°C/分の昇温速度で-80°Cから280°Cまで温度を変化させて示差走査熱量測定を行い、初期の吸熱開始温度を当該ホモポリマーのTgとする。これらモノマーを重合典型的には、窒素ガス等の不活性ガス雰囲気下で重合させてポリマーpAYを形成する方法としては、公知または慣用の重合方法エマルション重合、バルク重合塊状重合、光重合、溶液重合等を用いることができる。環境負荷低減等の観点から好ましい重合方法として、エマルション重合およびバルク重合が挙げられる。エマルション重合によると、ポリマーpAYがエマルションの形態で得られ、かかる形態のpAYはポリマーpAXの水性エマルションとの混合が容易であるので好ましい。また、溶液重合にはポリマーpAYの分子量を精度よく調整しやすいという長所がある。重合を行う際のモノマー供給方法としては、上述した一括仕込み方式、連続供給滴下方式、分割供給滴下方式等を適宜採用することができる。モノマーの一部または全部典型的には全部をあらかじめ溶媒に溶解または分散させ、その溶液を反応容器内に一括、連続あるいは分割して供給してもよい。重合温度は、使用するモノマーの種類、重合開始剤の種類等に応じて適宜選択することができ、例えば20°C~100°C典型的には40°C~80°C程度とすることができる。重合時間反応時間は、例えば1~12時間典型的には4~12時間とすることができる。重合開始剤としては、公知または慣用の重合開始剤を特に制限なく使用することができ、例えば上述した重合開始剤を適宜選択して使用することができる。重合開始剤は、一種のみを単独で、または二種以上を組み合わせて使用することができる。重合開始剤の使用量は、所望のMwを有するポリマーpAYが得られるように適宜調節することができる。例えば、ポリマーpAYの合成に用いられる全モノマー成分100質量部に対して0.01~10質量部典型的には0.05~5質量部程度の範囲から選択することができる。上記重合には、必要に応じて、従来公知の各種の連鎖移動剤分子量調節剤あるいは重合度調節剤としても把握され得る。を使用することができる。かかる連鎖移動剤は、例えば、n-ラウリルメルカプタン、tert-ラウリルメルカプタン、グリシジルメルカプタン、2-メルカプトエタノール等のメルカプタン類から選択される一種または二種以上であり得る。なかでもtert-ラウリルメルカプタンの使用が好ましい。連鎖移動剤の使用量は、所望のMwを有するポリマーpAYが得られるように適宜調節することができる。特に限定するものではないが、pAYの合成に用いられる全モノマー成分100質量部に対する連鎖移動剤の使用量を、例えば0.1~30質量部程度とすることができる。この使用量が1~30質量部程度であってもよく、5~30質量部例えば10~30質量部程度であってもよい。なお、このようにして合成されたアクリル系ポリマーpAYを反応容器から取り出すにあたっては、内容物の粘度を低下させて取出しを容易とするために、該反応容器中に適当な有機溶剤例えば、トルエン、キシレン、ベンゼン等を少量添加してもよい。この手法は、例えば、アクリル系ポリマーpAYの合成をバルク重合により行う場合に好ましく採用され得る。かかる重合によって得られたアクリル系ポリマーpAYは、必要に応じて適当な後処理を施した後、上記ポリマーpAXの水性エマルションに添加することができる。これによりpAXとpAYとを含む水性エマルションを調製することができる。例えば、バルク重合や光重合等により揮発分を実質的に含まない形態のポリマーpAYが得られた場合には、1該ポリマーpAYをそのままpAXの水性エマルションに添加して攪拌混合する方法のほか、2該ポリマーpAYを水と乳化剤ともに強く攪拌してpAYの水性エマルションを調製する後処理を行い、これをpAXの水性エマルションに添加する方法等を採用することができる。また、ポリマーpAYを溶液重合により合成した場合や上述のようにバルク重合後に内容物の取出しを容易とする等の目的で少量の有機溶剤を添加した場合等、有機溶剤を含む形態のpAYが得られた場合には、3該ポリマーpAYをそのままpAXの水性エマルションに添加して攪拌混合する方法のほか、4該ポリマーpAYを水と乳化剤ともに強く攪拌してpAYの水性エマルションを調製する後処理を行い、これをpAXの水性エマルションに添加する方法、5上記4で調製したpAYの水性エマルションに対し、該エマルションを減圧して有機溶剤を除去する後処理をさらに行い、これをpAXの水性エマルションに添加する方法等を採用することができる。エマルション重合によりポリマーpAYを得た場合には、これをそのままpAXの水性エマルションに添加する方法を好ましく採用することができる。上記粘着剤組成物には、必要に応じて、一般的な架橋剤、例えばカルボジイミド系架橋剤、ヒドラジン系架橋剤、エポキシ系架橋剤、イソシアネート系架橋剤、オキサゾリン系架橋剤、アジリジン系架橋剤、金属キレート系架橋剤、シランカップリング剤等から選択される架橋剤が添加されたもの後添加、すなわちアクリル系ポリマーの合成後に該架橋剤が添加されたものであってもよい。かかる架橋剤は、単独でまたは二種以上を組み合わせて使用し得る。あるいは、このような架橋剤の後添加が実質的に行われていない粘着剤組成物であってもよい。例えば、アクリル系ポリマーpAX,pAYの一方または両方典型的には、ポリマーpAXのみにアルコキシシリル基含有モノマーが共重合されている場合において、後添加の架橋剤を実質的に使用しない構成を好ましく採用し得る。これら架橋剤は、例えば、アクリル系ポリマーpAX,pAYの合計量100質量部に対して、例えば0.01~10質量部の割合で添加することができる。ここに開示される水分散型粘着剤組成物は、粘着付与剤をさらに含み得る。粘着付与剤としては、ロジン系樹脂、ロジン誘導体樹脂、石油系樹脂、テルペン系樹脂、フェノール系樹脂、ケトン系樹脂等の各種粘着付与剤樹脂から選択される一種または二種以上を使用することができる。なかでもロジン系樹脂の使用が好ましい。粘着付与剤の市販品としては、荒川化学工業株製の商品名スーパーエステルE-865軟化点160°C、スーパーエステルE-865NT軟化点160°C、スーパーエステルE-650NT軟化点160°C、タマノルE-100軟化点150°C、タマノルE-200軟化点150°C、タマノル803L軟化点145~160°C、ペンセルD-160軟化点150°C、ペンセルKK軟化点165°C、ヤスハラケミカル株製のYSポリスターSシリーズ、YSポリスターTシリーズ、マイティエースGシリーズ等が挙げられるが、これらに限定されない。このような粘着付与剤は一種のみを単独で、あるいは二種以上を組み合わせて用いることができる。高温環境下における凝集性を高めるという観点等からは、例えば軟化点が140°C以上の粘着付与剤が好ましい。軟化点が凡そ160°C以上またはそれ以上の粘着付与剤を用いることにより、より優れた特性の粘着剤層が形成され得る。粘着付与剤の添加態様は特に限定されない。典型的には、該粘着付与剤が水に分散された水分散液粘着付与剤エマルションの形態で添加する。粘着付与剤の使用量は、アクリル系ポリマーpAX100質量部に対して、例えば5質量部以上とすることができ、通常は10質量部以上例えば15質量部以上とすることにより良好な効果が得られる。他の粘着特性例えば、耐反撥性および保持力の一方または両方とのバランスの観点からは、粘着付与剤の使用量を40質量部以下とすることが適当であり、通常は30質量部以下例えば25質量部以下とすることが好ましい。粘着付与剤の量が少なすぎると、得られる粘着シートの耐反撥性、保持力、端末剥がれ防止性の少なくともいずれかが低下する場合がある。粘着付与剤の量が多すぎると、粗面接着性が低下する場合がある。上記粘着剤組成物は、ポリマーpAX,pAY以外のポリマー成分をさらに含有してもよい。かかるポリマー成分としては、ゴムまたはエラストマーの性質をもつポリマーが例示される。具体例としては、エチレン-酢酸ビニル共重合体、アクリルゴム、天然ゴムNR、イソプレンゴムIR、スチレンブタジエンゴムSBR、クロロプレンゴムCR、ブチルゴムIIR、エチレンプロピレンゴムEPM,EPDM、ポリイソブチレン、スチレン-エチレン-ブチレン-スチレン共重合体SEBS,アクリロニトリル-ブタジエン共重合体NBR、スチレン-ブタジエン-スチレンブロック共重合体SBS、スチレン-イソプレン-スチレンブロック共重合体SIS、ポリビニルアルキルエーテル例えば、ポリビニルイソブチルエーテル等が挙げられる。これらポリマー成分は、一種を単独で、あるいは二種以上を組み合わせて用いることができる。このようなポリマー成分は、例えば、該ポリマー成分が水に分散したエマルションの形態で、他の成分と混合することができる。該重合体成分の含有量配合割合は、不揮発分固形分基準で、アクリル系重合体100質量部に対して、通常50質量部以下例えば5~50質量部とすることが適当である。かかる重合体成分の配合割合を5質量部以下としてもよく、該重合体成分を実質的に含有しない組成の粘着剤組成物であってもよい。ここに開示される粘着剤組成物から形成される粘着剤層は、その粘着剤のゲル分率が例えば凡そ20~55程度であることが好ましい。かかるゲル分率を有する粘着剤架橋剤を含む組成では架橋後の粘着剤が形成されるように、モノマー組成、粘着剤組成物におけるモノマー成分の重合率、形成される共重合体の分子量、粘着剤層の形成条件乾燥条件、光照射条件等、架橋剤の種類および使用量等の条件を適宜設定するとよい。粘着剤のゲル分率が低すぎると、保持力や端末剥がれ防止性が不足しがちとなり得る。一方、ゲル分率が高すぎると、粘着力やタックが低下し、粗面接着性が不足がちとなり得る。ここで粘着剤のゲル分率とは、次の方法により測定される値をいう。該ゲル分率は、粘着剤のうち酢酸エチル不溶分の質量割合として把握され得る。<ゲル分率測定方法>粘着剤サンプル質量Wg1を平均孔径0.2μmの多孔質ポリテトラフルオロエチレン膜質量Wg2で巾着状に包み、口をタコ糸質量Wg3で縛る。この包みを酢酸エチル50mLに浸し、室温典型的には23°Cで7日間保持して粘着剤層中のゾル成分のみを上記膜外に溶出させた後、上記包みを取り出して外表面に付着している酢酸エチルを拭き取り、該包みを130°Cで2時間乾燥させ、該包みの質量Wg4を測定する。粘着剤のゲル分率は、各値を以下の式に代入することにより求められる。ゲル分率=[Wg4-Wg2-Wg3/Wg1]×100なお、上記多孔質ポリテトラフルオロエチレンPTFE膜としては、日東電工株式会社から入手可能な商品名ニトフロン登録商標NTF1122平均孔径0.2μm、気孔率75、厚さ85μmまたはその相当品を使用することが望ましい。上記粘着剤組成物は、必要に応じて、pH調整等の目的で使用される酸または塩基アンモニア水等を含有するものであり得る。該組成物に含有され得る他の任意成分としては、粘度調整剤、レベリング剤、可塑剤、充填剤、顔料、染料等の着色剤、安定剤、防腐剤、老化防止剤等の、水性粘着剤組成物の分野において一般的な各種の添加剤が例示される。このような各種添加剤については、従来公知のものを常法により使用することができ、特に本発明を特徴づけるものではないので、詳細な説明は省略する。本発明により提供される粘着シートは、ここに開示されるいずれかの粘着剤組成物から形成された粘着剤層を備える。かかる粘着剤層を基材支持体の片面または両面に有する形態の基材付き粘着シートであってもよく、上記粘着剤層が剥離ライナー剥離面を備える基材としても把握され得る。に保持された形態等の基材レスの粘着シートであってもよい。ここでいう粘着シートの概念には、粘着テープ、粘着ラベル、粘着フィルム等と称されるものが包含され得る。なお、上記粘着剤層は典型的には連続的に形成されるが、かかる形態に限定されるものではなく、例えば点状、ストライプ状等の規則的あるいはランダムなパターンに形成された粘着剤層であってもよい。また、本発明により提供される粘着シートは、ロール状であってもよく、枚葉状であってもよい。あるいは、さらに種々の形状に加工された形態の粘着シートであってもよい。ここに開示される粘着シートは、例えば、図1~図6に模式的に示される断面構造を有するものであり得る。このうち図1,図2は、両面粘着タイプの基材付き粘着シートの構成例である。図1に示す粘着シート1は、基材10の各面いずれも非剥離性に粘着剤層21,22がそれぞれ設けられ、それらの粘着剤層が、少なくとも該粘着剤層側が剥離面となっている剥離ライナー31,32によってそれぞれ保護された構成を有している。図2に示す粘着シート2は、基材10の各面いずれも非剥離性にそれぞれ粘着剤層21,22が設けられ、それらのうち一方の粘着剤層21が、両面が剥離面となっている剥離ライナー31により保護された構成を有している。この種の粘着シート2は、該粘着シートを巻回して他方の粘着剤層22を剥離ライナー31の裏面に当接させることにより、粘着剤層22もまた剥離ライナー31によって保護された構成とすることができる。図3,図4は、基材レスの両面粘着シートの構成例である。図3に示す粘着シート3は、基材レスの粘着剤層21の両面21A,21Bが、少なくとも該粘着剤層側が剥離面となっている剥離ライナー31,32によってそれぞれ保護された構成を有する。図4に示す粘着シート4は、基材レスの粘着剤層21の一方の表面粘着面21Aが、両面が剥離面となっている剥離ライナー31により保護された構成を有し、これを巻回すると、粘着剤層21の他方の表面粘着面21Bが剥離ライナー31の背面に当接することにより、他面21Bもまた剥離ライナー31で保護された構成とできるようになっている。図5,図6は、片面粘着タイプの基材付き粘着シートの構成例である。図5に示す粘着シート5は、基材10の一面10A非剥離性に粘着剤層21が設けられ、その粘着剤層21の表面粘着面21Aが、少なくとも該粘着剤層側が剥離面となっている剥離ライナー31で保護された構成を有する。図6に示す粘着シート6は、基材10の一面10A非剥離性に粘着剤層21が設けられた構成を有する。基材10の他面10Bは剥離面となっており、粘着シート6を巻回すると該他面10Bに粘着剤層21が当接して、該粘着剤層の表面粘着面21Bが基材の他面10Bで保護されるようになっている。片面粘着タイプまたは両面粘着タイプの基材付き粘着シートにおいて、粘着剤層を支持裏打ちする基材としては、各種の樹脂フィルム類ポリエチレンPE、ポリプロピレンPP、エチレンプロピレン共重合体等のポリオレフィン製フィルム;ポリエチレンテレフタレートPET等のポリエステルフィルム;ポリ塩化ビニル等、紙類クラフト紙、和紙、上質紙等、各種の繊維状物質の単独または混紡等による織布や不織布等の布類綿布、スフ布等、PE不織布、ビニロン不織布等、ゴムシート類天然ゴムシート等、発泡ポリクロロプレンゴム等の発泡体からなる発泡体シート類発泡ポリウレタンシート等、金属箔類アルミニウム箔等、これらの複合体等を用いることができる。基材は、単層の形態を有していてもよく、積層された形態を有していてもよい。基材の厚さは目的に応じて適宜選択できるが、一般的には10μm~500μm好ましくは10μm~200μmである。耐反撥性の観点からは、厚さ10μm~50μmの基材の使用が有利である。なお、ここでいう不織布は、主として粘着テープその他の粘着シートの分野において使用される粘着シート用不織布を指す概念であって、典型的には一般的な抄紙機を用いて作製されるような不織布いわゆる紙と称されることもある。をいう。上記樹脂フィルム類は、無延伸フィルム、一軸延伸フィルム、二軸延伸フィルムのいずれであってもよい。また、該基材の粘着剤層が設けられる面には、下塗り剤の塗付、コロナ放電処理、プラズマ処理等の表面処理が施されていてもよい。粘着剤層の厚みは、例えば5μm~500μm好ましくは5μm~200μm程度であり得る。ここでいう粘着剤層の厚みは、基材の両面に粘着剤層が設けられた両面粘着シートの場合、その片面当たりの粘着剤層の厚みをいう。軟質ポリウレタン等の弾性発泡体に貼り付けて使用され得る粘着シートでは、該発泡体に対する良好な粗面接着性を得るために、該発泡体に貼り付けられる粘着剤層の厚みを30μm以上好ましくは40μm以上とすることが有利である。一方、他の粘着物性とのバランスや粘着シートの生産性等の観点からは、粘着剤層の厚みを100μm以下とすることが好ましい。ここに開示される粘着シートの好ましい一態様では、該粘着シートが、後述する特性A,B,CおよびDの少なくともいずれかより好ましくは、これらのうちの二つ以上の特性を満たす。粘着剤層の厚みは、好ましくは凡そ40μm~100μm典型的には50μm~90μm程度、例えば80μm前後である。例えば、上記厚みの粘着剤層を不織布の両面に設けてなる両面粘着シート、上記厚みの粘着剤層からなる基材レス両面粘着シート、基材の片面に上記厚みの粘着剤層を有する片面粘着シート、等であり得る。剥離ライナーとしては、粘着シートの分野において周知ないし慣用のものを適宜選択して用いることができる。例えば、各種の樹脂フィルム類、紙類、布類、ゴムシート類、発泡体シート類、金属箔、これらの複合体例えば、紙の両面にオレフィン樹脂がラミネートされた積層構造のシート等からなる基材の表面に、必要に応じて剥離処理が施された構成の剥離ライナーを好適に用いることができる。ここに開示される粘着シートの好ましい一態様では、該粘着シートが、以下の特性Aを満たす。すなわち、23°Cにおいて、自由状態外力が加わらない状態における厚さが10mmの軟質ウレタンフォームに粘着シートを、該ウレタンフォームを厚さ2mmにすなわち、上記自由状態を基準としてその20の厚みに圧縮する押圧力にて圧着し、圧着から30分後における180°引き剥がし粘着力粗面接着性の指標としての、粗面接着力を測定した場合において、該粘着力が3.0N/20mm以上より好ましくは3.5N/20mm以上である;を満たす。上記軟質ウレタンフォームとしては、株式会社イノアックコーポレーションの商品名ECS灰色以下、単にECSフォームということもある。を使用する。このECSフォームは、密度22±2kgm3、硬さJISK6400-22004に規定するD法による。107.9±22.6Nのポリエーテルウレタンフォームである。粗面接着力の上限は特に制限されないが、ECSフォーム自体の強度を考慮すると、通常は10N/20mm以下である。上記粗面接着力は、より具体的には、例えば以下のようにして測定することができる。まず、性能評価の対象となる粘着シートを所定幅の帯状典型的には短冊状にカットして試料片を作製する。このとき、上記粘着シートが基材レスまたは基材付きの両面粘着シートの形態である場合には、取扱性向上および粘着シートの補強のために、あらかじめ一方の粘着面に適当な裏打ち材を貼り付けておくことが好ましい。裏打ち材としては、例えば、厚み20μm~30μm程度典型的には25μmのポリエチレンテレフタレートPETフィルムを好ましく採用することができる。試料片の幅粘着面の幅は、通常は20mmとすることが好ましいが、異なる幅Xmmの試料片を用いる場合であっても、該試料片を用いて得られた測定結果に20/Xを乗じることにより、その測定結果を幅20mm当たりの粘着力に換算することができる。以下の説明では、20mm幅の試料片を用いるものとする。試料片の長さは、被着体に対する十分な貼付け長さを確保し得るように設定すればよい。通常は、上記貼付け長さ粘着面の長さを20mm以上とすることが適当であり、50mm以上とすることがより好ましい。23°Cの環境下において、被着体としての厚さ10mmのECSフォームに上記試料片を、厚さ2mmのスペーサーを介して0.2m/分の速度で該被着体に圧着するようにして貼り付ける。このとき、上記スペーサーは、被着体が過度に圧縮されたり、あるいは圧縮が不足したりすることを防止する役割を果たす。このようにして被着体に貼り付けた試料片を、圧着から30分間23°Cの環境下に保持した後、JISZ02372004に準拠して、23°C、50RHの測定環境にて引張速度300mm/分の条件で180°引き剥がし粘着力を測定する。この測定は、市販の引張試験機を用いて行うことができる。測定長さ引き剥がし長さは10mm以上とすることが好ましく、20mm以上とすることがより好ましい。異なる試料片を用いて2回以上より好ましくは3回以上の測定を行い、それらの測定結果の平均値を採用することが好ましい。なお、引き剥がし開始直後または引き剥がし途中において、粘着シートが被着体との界面で剥離するのではなく、粘着シートとともに被着体の一部が残部から剥がれる剥離態様となった場合には、粗面接着力が少なくとも3.0N/20mm以上であるものと推測することができる。また、軟質ウレタンフォーム等のような弾性発泡体を被着体に貼り合わせる用途に使用され得る粘着シート典型的には両面粘着シートには、該発泡体を被着体の表面形状曲面、段差のある表面等であり得る。に沿って弾性変形させ、該発泡体が元の形状に戻ろうとする反撥力に抗して該発泡体を上記弾性変形させた形状に保持する性能耐反撥性、すなわち発泡体の反撥力に耐える性能が求められる場合がある。このような耐反撥性を有することは、発泡シートを基材支持体とする片面粘着シートにおいても好ましい。ここに開示される粘着シートの好ましい一態様では、該粘着シートが、以下の特性Bを満たす。すなわち、厚さ10mmのECSフォームで裏打ちされた幅10mm、長さ50mmの粘着シートを試料片として使用し、該試料片の長手方向の一端から10mmまでの部分を厚さ2mmのアクリロニトリル-ブタジエン-スチレン共重合体樹脂板ABS板に圧着し、残りの部分をABS板の端から他方の面に折り返して圧着し、これを23°C、50RHの環境下に24時間保持した後、上記試料片の長手方向の一端がABS板表面から浮いた距離浮き距離を測定する耐反撥性試験において、上記浮き距離が3.5mm以下より好ましくは3.0mm以下、特に好ましくは1.0mm以下である。上記耐反撥性試験は、より具体的には、例えば以下のようにして実施することができる。まず、粘着シートの背面性能評価の対象となる粘着面とは反対側の面に、厚さ10mmのECSフォームを貼り合わせる。上記粘着シートが基材レスまたは基材付きの両面粘着シートの形態である場合には、性能評価の対象となる粘着面とは反対側の粘着面に上記ECSフォームを圧着すればよい。上記粘着シートが片面粘着シートの形態である場合には、適当な両面粘着テープ例えば、日東電工株式会社の両面粘着テープ、商品名No.512を用いて、上記粘着シートの背面に上記ECSフォームを固定するとよい。このECSフォーム付き粘着シートを幅10mm、長さ50mmの短冊状に裁断して試料片を作製する。この試料片を用いて、後述する実施例に記載の手順に従って耐反撥性試験を実施する。ここに開示される粘着シートの好ましい一態様では、該粘着シートが、以下の特性C:後述する実施例に記載の方法で実施される保持力試験において、保持時間が1時間以上である;を満たす。この保持力試験は、2つ以上より好ましくは3つ以上の異なる試料片を用いて行い、1時間以内に一つでも試料片が落下した場合には保持力不足保持時間が1時間未満と判定するものとする。上記保持試験において1時間後も試料片が保持されており、その1時間後におけるズレ幅各試料片の平均値が5mm以下である粘着シートがより好ましく、4mm以下である粘着シートがさらに好ましい。ここに開示される粘着シートの他の好ましい一態様では、該粘着シートが、以下の特性D:後述する実施例に記載の方法で実施される端末剥がれ防止性試験において、浮き距離が5mm以下である;を満たす。この端末剥がれ防止性試験は、2つ以上より好ましくは3つ以上の異なる試料片を用いて行い、各試料片の両端と被着体との距離をそれぞれ測定してそれらの平均値を上記浮き距離とするものとする。上記浮き距離が4mm以下である粘着シートがより好ましく、3mm以下である粘着シートがさらに好ましい。以下、本発明に関するいくつかの実施例を説明するが、本発明をかかる実施例に示すものに限定することを意図したものではない。なお、以下の説明において部およびは、特に断りがない限り質量基準である。<アクリル系ポリマーエマルションeml1の調製>冷却管、窒素導入管、温度計および攪拌機を備えた反応容器にイオン交換水40部を入れ、窒素ガスを導入しながら室温にて1時間以上攪拌した。次いで、系を60°Cに昇温し、この反応容器に2,2’-アゾビス[N-2-カルボキシエチル-2-メチルプロピオンアミジン]水和物重合開始剤和光純薬工業株式会社製,商品名VA-0570.1部を投入し、系を60°Cに保ちつつ、ここにモノマーエマルションを3時間かけて徐々に滴下した。モノマーエマルションとしては、2EHA70部、BA30部、AA1.5部、MAA2.5部、3-メタクリロキシプロピルトリメトキシシラン信越化学工業株式会社,商品名KBM-5030.02部、n-ラウリルメルカプタン連鎖移動剤0.033部およびポリオキシエチレンラウリル硫酸ナトリウム乳化剤2部を、イオン交換水30部に添加して乳化したものを使用した。モノマーエマルションの滴下終了後、得られた反応混合物をさらに3時間60°Cに保持した。系を常温まで冷却した後、10アンモニウム水の添加によりpH7.5に調整して、アクリル系ポリマーpAXの水性エマルション水分散液eml1を得た。このエマルションeml1に含まれるアクリル系ポリマーのゲル分率は40であった。このゲル分率は、エマルションeml1を130°Cで2時間乾燥させたサンプルにつき、上述したゲル分率測定方法を適用することにより求めた。また、上述した方法に従って上記アクリル系ポリマーのTHF可溶分のMwを測定したところ、80×104であった。<アクリル系ポリマーエマルションeml2の調製>冷却管、窒素導入管、温度計および攪拌機を備えた反応容器にイオン交換水40部を入れ、窒素ガスを導入しながら室温にて1時間以上攪拌した。次いで、系を60°Cに昇温し、この反応容器に2,2’-アゾビス[N-2-カルボキシエチル-2-メチルプロピオンアミジン]水和物重合開始剤和光純薬工業株式会社製,商品名VA-0570.1部を投入し、系を60°Cに保ちつつ、ここにモノマーエマルションを3時間かけて徐々に滴下した。モノマーエマルションとしては、BA90部、2EHA10部、AA4部、3-メタクリロキシプロピルトリメトキシシラン信越化学工業株式会社,商品名KBM-5030.07部、n-ラウリルメルカプタン連鎖移動剤0.05部およびポリオキシエチレンラウリル硫酸ナトリウム乳化剤2部を、イオン交換水30部に添加して乳化したものを使用した。モノマーエマルションの滴下終了後、得られた反応混合物をさらに3時間60°Cに保持した。系を常温まで冷却した後、10アンモニウム水の添加によりpH7.5に調整して、アクリル系ポリマーpAXの水性エマルションeml2を得た。このエマルションeml2に含まれるアクリル系ポリマーにつき、上記と同様にしてゲル分率およびTHF可溶分のMwを測定したところ、ゲル分率は55、Mwは35×104であった。<例1>冷却管、窒素導入管、温度計および攪拌機を備えた反応容器に、BA100部、AA10部、tert―ラウリルメルカプタン23部、AIBN0.2部、酢酸エチル200部を加え、窒素ガスを導入しながら室温にて1時間攪拌した後、引き続き攪拌しながら60°Cに昇温して該温度に3時間、次いで75°Cに3時間保持した。このようにして、BAを主モノマー全モノマー成分のうち50質量以上を占める成分とし、官能基含有モノマーとしてAAが共重合されたアクリル系ポリマーpAYの溶液を調製した。このアクリル系ポリマーpAYは、全モノマー成分を100として、BAを91、AAを9含む共重合組成を有する。固形分基準で、100部のポリマーエマルションeml1に対して、20部の上記アクリル系ポリマー溶液と、20部の粘着付与剤軟化点170°Cの重合ロジンエステルとを加えて、水分散型粘着剤組成物を得た。これに増粘剤としてのポリアクリル酸東亞株式会社製,商品名アロンB-500を適宜加えて粘度調整したものを、剥離ライナー三菱樹脂株式会社製、商品名ダイヤホイルMRF-38の一方の面剥離面に付与し、100°Cで3分間乾燥させて厚み80μmの粘着剤層を形成し、本例に係る粘着シートを得た。<例2>AAの量を20部とした他は例1と同様にして、アクリル系ポリマー溶液を調製した。このアクリル系ポリマーpAYの共重合組成は、BA83、AA17である。このポリマー溶液を用いた他は例1と同様にして、本例に係る粘着シートを得た。<例3>AAの量を35部とした他は例1と同様にして、アクリル系ポリマー共重合組成;BA74、AA26溶液を調製した。このポリマー溶液を用いた他は例1と同様にして、本例に係る粘着シートを得た。<例4>AAの量を50部とした他は例1と同様にして、アクリル系ポリマー共重合組成;BA67、AA33溶液を調製した。このポリマー溶液を用いた他は例1と同様にして、本例に係る粘着シートを得た。<例5>AA10部に代えて東亞合成株式会社製の商品名アロニックスM5600アクリル酸ダイマー30部を用いた他は例1と同様にして、アクリル系ポリマー共重合組成;BA77、M560023溶液を調製した。このポリマー溶液を用いた他は例1と同様にして、本例に係る粘着シートを得た。<例6>M5600の量を40部とした他は例5と同様にして、アクリル系ポリマー溶液共重合組成;BA71、M560029を調製した。このポリマー溶液を用いた他は例1と同様にして、本例に係る粘着シートを得た。<例7>BA100部に代えて2EHA100部を用いた他は例1と同様にして、アクリル系ポリマー溶液共重合組成;2EHA91、AA9を調製した。このポリマー溶液を用いたこと及びポリマーエマルションeml1に代えてポリマーエマルションeml2を用いたこと以外は例1と同様にして、本例に係る粘着シートを得た。<例8>固形分基準で、100部のポリマーエマルションeml1に対し、粘着付与剤として20部のロジン系樹脂荒川工業株式会社製,商品名KE-802を加えて、水分散型粘着剤組成物を得た。この水分散型粘着剤組成物を用いた他は例1と同様にして、本例に係る粘着シートを得た。<例9>ポリマーエマルションeml1に代えてポリマーエマルションeml2を用いた他は例1と同様にして、水分散型粘着剤組成物を調製し、該粘着剤組成物を用いて本例に係る粘着シートを得た。<例10>AAの量を20部とした他は例1と同様にして、アクリル系ポリマー溶液を調製した。該ポリマー溶液を用い、さらにマーエマルションeml1に代えてポリマーエマルションeml2を用いた他は例1と同様にして、水分散型粘着剤組成物を調製し、該粘着剤組成物を用いて本例に係る粘着シートを得た。<例11>AA10部に代えて東亞合成株式会社製の商品名アロニックスM5600アクリル酸ダイマー30部を用いた他は例1と同様にして、アクリル系ポリマー溶液を調製した。該ポリマー溶液を用い、さらにポリマーエマルションeml1に代えてポリマーエマルションeml2を用いた他は例9と同様にして、水分散型粘着剤組成物を調製し、該粘着剤組成物を用いて本例に係る粘着シートを得た。<例12>M5600の量を40部とした他は例11と同様にして、アクリル系ポリマー溶液を調製した。このポリマー溶液を用い、さらにポリマーエマルションeml1に代えてポリマーエマルションeml2を用いた他は例1と同様にして、水分散型粘着剤組成物を調製し、該粘着剤組成物を用いて本例に係る粘着シートを得た。<例13>100部のポリマーエマルションeml1に対するアクリル系ポリマー溶液の配合量を5部いずれも固形分基準とした他は例1と同様にして、水分散型粘着剤組成物を調製し、該粘着剤組成物を用いて本例に係る粘着シートを得た。<例14>100部のポリマーエマルションeml1に対するアクリル系ポリマー溶液の配合量を40部いずれも固形分基準とした他は例1と同様にして、水分散型粘着剤組成物を調製し、該粘着剤組成物を用いて本例に係る粘着シートを得た。<例15>AAの量を20部とした他は例1と同様にして、アクリル系ポリマー溶液を調製した。100部のポリマーエマルションeml1に対する当該低分子量アクリル系ポリマー溶液の配合量を5部いずれも固形分基準とした他は例1と同様にして、水分散型粘着剤組成物を調製し、該粘着剤組成物を用いて本例に係る粘着シートを得た。<例16>100部のポリマーエマルションeml1に対するアクリル系ポリマー溶液の配合量を40部いずれも固形分基準としたこと以外は例15と同様にして、水分散型粘着剤組成物を調製し、該粘着剤組成物を用いて本例に係る粘着シートを得た。<例17>AAの量を20部とし、tert―ラウリルメルカプタンの量を23部から0.5部に変更した他は例1と同様にして、アクリル系ポリマー溶液を調製した。このポリマー溶液を用いた他は例1と同様にして、本例に係る粘着シートを得た。例1~17に係る水分散型粘着剤組成物につき、各組成物に含まれるポリマーの特性を表1に示す。なお、上述した方法に従って例1~17に係る粘着剤のゲル分率をより測定したところ、いずれも20~55の範囲にあった。<SP値>各例に係るアクリル系ポリマーエマルション中のポリマーおよびアクリル系溶液中のポリマーにつき、上述の方法に従ってSP値cal/cm31/2を算出した。その結果を表1に、それらSP値の差の絶対値ΔSPcal/cm31/2を表2に示す。<重量平均分子量Mwの測定>各例において使用したアクリル系ポリマー溶液に含まれるアクリル系ポリマーpAYにつき、該ポリマーを10mM-LiBr10mMリン酸/DMF中に0.2の濃度で含む測定用溶液を調製し、ゲルパーミエーションクロマトグラフィGPC法に従い、下記条件にてポリスチレン校正曲線に基づく重量平均分子量Mwを算出した。溶離液:10mM-LiBr10mMリン酸/DMF溶液装置:TOSOH社製の型式HLC-8120GPCカラム:TSKgelsuperAWM-H,TSKgelsuperAW4000,TSKgelsuperAW2500の3本を連結カラム温度:40°C流量:0.4mL/分<粗面接着性評価>被着体として、厚さ10mmの軟質ウレタンフォーム株式会社イノアックコーポレーションの商品名ECS灰色を幅30mm、長さ100mmのサイズにカットしたものを用意した。23°Cの環境下において、例1~17において作製した各粘着シートの一方の粘着面に厚さ25μmのポリエチレンテレフタレートPETフィルムを貼り付けて裏打ちした。この裏打ちされた粘着シートを幅20mm、長さ100mmのサイズにカットしたものを試料片とした。この試料片から剥離ライナーを剥がし、これを上記被着体に、厚さ2mmのスペーサーを介して、ラミネータを用いて0.2m/分の速度で圧着した。これを23°Cに30分間保持した後、JISZ02372004に準拠し、引張試験機を用いて、23°C、50RHの測定環境にて引張速度300mm/分の条件で180°引き剥がし粘着力粗面接着力測定した。測定長さは少なくとも10mm以上とした。各例に係る粘着シートからそれぞれ3つの試料片を作製し、それらを用いた3回の測定結果の平均値を算出した。<耐反撥性試験>23°Cの環境下において、各粘着シートの一方の粘着面を、厚さ10mmの軟質ウレタンフォーム株式会社イノアックコーポレーションの商品名ECS灰色に、1kgのローラを一往復させて圧着した。これを23°Cに1日間保持した後、幅10mm、長さ50mmに裁断して試料片を作製した。図7に示すように、この試料片50の他方の粘着面から剥離ライナーを剥がし、これにより露出した粘着面の長手方向の一端50Aから10mmまでの部分すなわち、幅10mm、長さ10mmの接着面積を、厚さ2mmのABS板52の一方の面52Aにおける外縁部に、2kgのローラを一往復させて圧着した。このとき、試料片50の一端50Aから10mmの位置をABS板52の外周端に合わせ、試料片50の残りの部分がABS板52から外方向に垂直に延びるように試料片50を配置した。次いで、図8に示すように、試料片50の残りの部分幅10mm、長さ40mmをABS板52の端から他方の面52Bに折り返して貼り合わせた。なお、図8において、符号502は粘着シートを、符号504は該粘着シートの一方の粘着面に圧着されたウレタンフォームを示している。これを23°C、50RHの環境下に24時間放置した後、試料片50の一端50Aの浮き距離を測定した。各例に係る粘着シートからそれぞれ3つの試料片を作製し、これらの試料片の浮き距離の平均値を算出した。なお、試料片50が面52Aから完全に剥離した場合、表2では剥離と示している。<保持力試験>JISZ02372004に準拠して保持力試験を行った。すなわち、23°Cの環境下において、各粘着シートの一方の粘着面に厚さ25μmのPETフィルムを貼り付けて裏打ちした。この裏打ちされた粘着シートを幅10mmにカットして試料片を作製した。該試料片の他方の粘着面から剥離ライナーを剥がし、これにより露出した粘着面を、被着体としてのフェノール樹脂板に、幅10mm、長さ20mmの接着面積にて貼り付けた。これを40°Cの環境下に30分間放置した後、フェノール樹脂板を垂下し、試料片の自由端下端に500gの荷重を付与した。上記荷重が付与された状態で40°Cの環境下に1時間放置した。最初の貼り付け位置からの試料片のズレ距離mmを測定した。各例に係る粘着シートからそれぞれ3つの試料片を作製し、それぞれの試料片に対して当該保持力試験を行った。1時間経過後、3つの試料片のうち一つでも試料片が落下した場合には、保持時間1時間未満と判定した表2では落下と示している。。それ以外の場合には、3つの試料片につき、それぞれ最初の貼り付け位置からの試料片のズレ距離mmを測定し、それらの平均値を算出した。<端末剥がれ防止性評価>各粘着シートを幅10mm、長さ90mmのサイズにカットし、その粘着面を、同じサイズにカットしたアルミニウム片厚さ0.4mm,幅10mm,長さ90mmに貼り付けて試料片を作製した。この試料片の長手方向を、アルミニウム片側が内側となるようにして直径50mmの円柱に巻きつけ、約10秒間押しつけることにより円弧状に反らせた。この試料片から剥離ライナーを剥がし、露出した粘着面をラミネータでPP板厚さ2mmに圧着した。これを23°C、RH50の環境下に24時間保持した後に、該試料片の長手方向の両端部について、各端部がPP板表面から浮きあがった高さPP板表面から試料片端部までの距離mmをそれぞれ測定した。各例に係る粘着シートからそれぞれ3つの試料片を作製し、それらの試料片の両端、合計6箇所についての測定結果の平均値を算出した。その結果浮き距離を、端末剥がれ防止性を示す特性値として表2に示した。なお、上記平均値が5mmを超える値であった場合には、表2において剥離と表示した。これら評価試験の結果を、pAXとpAYとの配合比と併せて表2に示す。表2に示されるように、pAXに相当するポリマーに加えてpAYに相当するポリマーを含み、且つΔSPが0.25cal/cm31/2以上約0.5J/cm31/2以上の粘着剤組成物を用いてなる例1~7に係る粘着シートは、いずれも3.5N/20mmを上回る粗面接着力を示し、且つ耐反撥性、保持力、端末剥がれ防止性にも同時に優れていた。一方、pAYに相当するポリマーを含まない粘着剤組成物を用いてなる例8の粘着シートは、粗面接着力が0.3N/20mmと極めて低かった。また、pAYに相当するポリマーを含むがΔSPが0.25cal/cm31/2に満たないより詳しくは、0.04cal/cm31/2という低さの例9~12の粘着シートは、いずれも例1~7に比べて粗面接着性に劣り、耐反撥性および端末剥がれ防止性も低かった。pAYに相当するポリマーの配合量が少なすぎる粘着剤組成物を用いてなる例15,17の粘着シートでは、粗面接着性の向上効果が不十分であった。pAYに相当するポリマーの配合量が多すぎる粘着剤組成物を用いてなる例14,16の粘着シートでは、保持力および端末剥がれ防止性が低下する結果となった。"